(57)【要約】【課題】  セラミックグリーンシートを複数枚積層して一体化し焼成して成るセラミック構造体に関し、詳細には焼成後に特別な表面処理等を必要とせず、直角度、平面度および寸法精度が高い焼結面から形成され、薄い側壁からなる表面の凹部もしくは内部の空洞構造を有するセラミック構造体を提供すること。【解決手段】  本発明のセラミック構造体は、樹脂シートにセラミックグリーンシートの凹部もしくは空洞の側壁となる部位を載置し、セラミックグリーンシートを複数枚積層し、セラミックグリーンシートの積層体を焼成する際に樹脂シートを熱分解させて除去することによって製造され、凹部もしくは空洞はその内面が焼結されたままの焼結面から成る状態において、凹部もしくは空洞の内側面と底面とのなす角度が９０°±３°以内、凹部もしくは空洞の底面および内側面の平面度が３０μｍ以下、凹部もしくは空洞を取囲む面同士の間の角部の曲率半径が５０μｍ以下である。【選択図】  図２
2006181744.tif 000002
【特許請求の範囲】
【請求項１】
表面の凹部および内部の空洞の少なくとも一方を有するとともに、前記凹部および前記空洞は内側面が底面に対して略垂直な形状であるセラミック構造体であって、前記凹部および前記空洞は、その内面が焼結されたままの焼結面から成る状態において、前記内側面と前記底面とのなす角度が９０°±３°であることを特徴とするセラミック構造体。
【請求項２】
前記凹部および前記空洞は、前記底面の平面度が３０μｍ以下であることを特徴とする請求項１記載のセラミック構造体。
【請求項３】
前記凹部および前記空洞は、前記内側面の平面度が３０μｍ以下であることを特徴とする請求項１または請求項２記載のセラミック構造体。
【請求項４】
前記凹部および前記空洞は、前記底面と前記内側面との間の角部の曲率半径が５０μｍ以下であることを特徴とする請求項１乃至請求項３のいずれかに記載のセラミック構造体。
【請求項５】
前記凹部および前記空洞は、前記内側面が複数のものから構成されているとともに前記内側面同士の間の角部の曲率半径が５０μｍ以下であることを特徴とする請求項１乃至請求項４のいずれかに記載のセラミック構造体。
【請求項６】
前記凹部および前記空洞は、側壁の厚みが０．１〜５ｍｍであることを特徴とする請求項１乃至請求項５のいずれかに記載のセラミック構造体。
【請求項７】
樹脂シートに打ち抜き型を用いて貫通孔を形成し、次に前記貫通孔が形成された前記樹脂シート上にセラミックグリーンシートを載置し、次に前記打ち抜き型を用いて前記セラミックグリーンシート側から押圧することにより前記セラミックグリーンシートの一部を前記貫通孔に嵌め込んで樹脂シート−セラミックグリーンシート複合体を作製し、次に該樹脂シート−セラミックグリーンシート複合体を少なくとも１層含む積層体を作製し、次に該積層体を焼成する際に前記樹脂シートを熱分解させて除去して前記積層体に前記凹部および前記空洞を形成することによって作製されて成ることを特徴とする請求項１乃至請求項６のいずれかに記載のセラミック構造体。
【発明の詳細な説明】
【技術分野】
【０００１】
本発明は、セラミックグリーンシートを複数枚積層して一体化し焼成して成るセラミック構造体に関する。
【背景技術】
【０００２】
従来、表面に凹部を有するセラミック構造体の用途としては、例えば、ＬＳＩ等の半導体素子や各種電子部品等を収納する電子部品収納用パッケージ等が挙げられ、最近では、多機能・高機能化と小型・低背化を両立させるために、半導体素子、センサーおよび各種電子部品等を搭載するための凹部構造を複数の面に形成した三次元構造からなる複雑な形状のセラミック構造体への要求も高まりつつある。さらには、内部にも半導体素子、センサーおよび各種電子部品等を搭載するための空洞もしくは各種流体の流路を形成するための空洞を形成した複雑な形状のセラミック構造体への要求も高まりつつある。
【０００３】
このようなセラミック構造体の構成は、例えば電子部品収納用パッケージの場合、絶縁層が複数積層された絶縁体の表面または内部にメタライズ配線層が配設された構成である。絶縁層としては、アルミナセラミックス等のセラミックスから成るものが多用され、さらに最近では、銅メタライズと同時焼成が可能なガラスセラミック構造体から成る絶縁層を積層した絶縁体を用いたものも実用化されている。
【０００４】
このようなセラミック構造体の製造においては、所定比率で調合したセラミック原料粉末に適当な樹脂バインダーを添加し、有機溶媒中に分散させることによりスラリーを調製し、従来周知のドクターブレード法やリップコーター法等のキャスト法により、所定厚みのセラミックグリーンシート（以下、グリーンシートともいう。）を成形する。
【０００５】
次に、メタライズ配線層として、適当な金属粉末に樹脂バインダー、溶剤、可塑剤を添加混合して得た金属ペーストを上記のグリーンシートに従来周知のスクリーン印刷法により、所定形状のパターンに印刷塗布するとともに、マイクロドリルやレーザで貫通孔（スルーホール）を形成し、この貫通孔内に金属ペーストを充填して貫通導体（ビア導体、ビアホール）を形成する。
【０００６】
続く工程は、（１）表面に凹部を有するセラミック構造体の場合、（２）内部に空洞を有するセラミック構造体の場合に分けて説明する。
【０００７】
（１）の場合、表面に凹部を形成するために、グリーンシートの所定の箇所に貫通穴を打ち抜き加工で形成する。その後、上記の貫通穴が形成されたグリーンシートを他のグリーンシートとともに、適当な密着液を用いて複数積層し、得られた凹部を具備するグリーンシート積層体を所定条件で焼成することによって、表面に凹部を有するセラミック構造体が得られる。
【０００８】
（２）の場合、上記（１）と同様な方法で作製した凹部を具備するグリーンシート積層体を複数枚積層し、所定条件で焼成することによって、空洞を有するセラミック構造体が得られる。
【０００９】
このようなセラミック構造体においては、近年、多機能・高機能化と小型・低背化を両立させるために、セラミック構造体の三次元構造化が進んでおり、積層等の加工の際にグリーンシートが変形することを防止することが不可欠となっている。さらに、焼成後の平面度が高い焼結面から形成される、寸法精度の高い凹部もしくは空洞を複数有する複雑形状のセラミック構造体への対応も望まれている。
【００１０】
しかしながら、凹部や空洞を有するセラミック構造体は、凹部もしくは空洞を構成する貫通孔が形成されたグリーンシートと貫通孔が形成されていないグリーンシートとを加圧し積層する際、凹部もしくは空洞の部分とそれ以外の部分とで圧力差が生じることにより、圧力を受ないグリーンシート積層体の凹部もしくは空洞の底部に膨らみが生じるので、凹部もしくは空洞の底部に電子部品等を搭載する場合にボンディング不良を誘発する場合がある。
【００１１】
また、上記問題を解決するために加圧圧力を低下させると、凹部もしくは空洞の周辺部の密着に必要な圧力が減少することにより、グリーンシート間に剥離（デラミネーション）が生じるので、構造欠陥のない信頼性の高いセラミック構造体を得ることが困難であった。
【００１２】
さらに、凹部もしくは空洞を取り囲む側壁が薄くて弱い場合、積層等の加圧時に薄い側壁が変形する不具合や、同一のグリーンシート内に打ち抜き加工等で貫通加工することで複数の凹部もしくは空洞を狭い間隔で形成する場合や、同一のグリーンシートに複数形成された凹部もしくは空洞の間を金属刃等で切込みを入れてセラミック構造体の各個片に切断する加工（スナップ加工）を行った場合等の所謂生加工時に、凹部もしくは空洞の薄い側壁が変形する不具合が発生しやすくなる。
【００１３】
そこで、これらの問題を解決する手法として、焼成後に変形や膨らみが生じた部分を切削等で平坦化する方法や、凹部もしくは空洞を形成する部分に金型等を押し当てながら積層を行い、変形を抑制しながら製造する方法が一般的に行なわれている。一方、凹部もしくは空洞を形成する部分に未焼結粉体等を充填しながら均圧積層した後、未焼結粉体等を除去する方法が開示されている（例えば、特許文献２，３。）。この方法によれば、均圧積層が可能であるため、平面度や寸法精度に優れたキャビティを有するセラミック成形体を得ることが可能となる。さらには、凹部もしくは空洞を形成する部分を薄い弾性シートで覆い、静水圧プレスで均圧積層する方法が開示されている（例えば、特許文献４。）。
【特許文献１】特開２００３−３３２７４１号公報
【特許文献２】特開２００１−３５８２４７号公報
【特許文献３】特開平８−２４５２６８号公報
【特許文献４】特開２００３−２８９１１９号公報
【発明の開示】
【発明が解決しようとする課題】
【００１４】
しかしながら、切削等の表面処理を行なう手法は、コスト高であった。また、金型を用いる方法もコスト高であるうえ、金型を押し当てる際に位置ズレを起こした場合、グリーンシートに傷がつく不具合があった。また、特許文献２，３の場合、焼成後に未焼結粉体等を除去する工程が必要であり、内部に空洞を有するセラミック構造体には応用できなかった。また、未焼結粉体等の除去が不十分な場合、絶縁不良等の様々な不具合を引き起こすおそれがあった。さらに、特許文献４の場合、弾性シートで覆うことができない内部に空洞を有するセラミック構造体には応用できなかった。また、表面にキャビティを有するセラミック構造体の場合、キャビティの側壁が薄くて弱い場合、過剰な圧力がかかって変形するおそれがあった。
【００１５】
従って、本発明は上記問題点に鑑みて完成されたものであり、その目的は、焼成後に特別な表面処理等を必要とせず、直角度、平面度および寸法精度が高い焼結面から形成される表面の凹部もしくは内部の空洞を有するセラミック構造体を提供することにある。
【課題を解決するための手段】
【００１６】
本発明のセラミック構造体は、表面の凹部および内部の空洞の少なくとも一方を有するとともに、前記凹部および前記空洞は内側面が底面に対して略垂直な形状であるセラミック構造体であって、前記凹部および前記空洞は、その内面が焼結されたままの焼結面から成る状態において、前記内側面と前記底面とのなす角度が９０°±３°であることを特徴とする。
【００１７】
本発明のセラミック構造体は、前記凹部および前記空洞は、前記底面の平面度が３０μｍ以下であることを特徴とする。
【００１８】
本発明のセラミック構造体は、前記凹部および前記空洞は、前記内側面の平面度が３０μｍ以下であることを特徴とする。
【００１９】
本発明のセラミック構造体は、前記凹部および前記空洞は、前記底面と前記内側面との間の角部の曲率半径が５０μｍ以下であることを特徴とする。
【００２０】
本発明のセラミック構造体は、前記凹部および前記空洞は、前記内側面が複数のものから構成されているとともに前記内側面同士の間の角部の曲率半径が５０μｍ以下であることを特徴とする。
【００２１】
本発明のセラミック構造体は、前記凹部および前記空洞は、側壁の厚みが０．１〜５ｍｍであることを特徴とする。
【００２２】
本発明のセラミック構造体は、樹脂シートに打ち抜き型を用いて貫通孔を形成し、次に前記貫通孔が形成された前記樹脂シート上にセラミックグリーンシートを載置し、次に前記打ち抜き型を用いて前記セラミックグリーンシート側から押圧することにより前記セラミックグリーンシートの一部を前記貫通孔に嵌め込んで樹脂シート−セラミックグリーンシート複合体を作製し、次に該樹脂シート−セラミックグリーンシート複合体を少なくとも１層含む積層体を作製し、次に該積層体を焼成する際に前記樹脂シートを熱分解させて除去して前記積層体に前記凹部および前記空洞を形成することによって作製されて成ることを特徴とする。
【発明の効果】
【００２３】
本発明のセラミック構造体は、表面の凹部および内部の空洞の少なくとも一方を有するとともに、凹部および空洞は内側面が底面に対して略垂直な形状であるセラミック構造体であって、凹部および空洞は、その内面が焼結されたままの焼結面から成る状態において、内側面と底面とのなす角度が９０°±３°、凹部および空洞の底面および内側面の平面度が３０μｍ以下、凹部および空洞の底面と内側面との間の角部および内側面同士の間の角部の曲率半径が５０μｍ以下であることから、切削や表面処理等の特別な平坦化処理を行なう必要が無く、寸法精度の高いセラミック構造体を得ることができる。このため、表面の凹部もしくは内部の空洞に電子部品等を搭載する場合、ボンディング不良等の不具合を防ぐことができる。また、内部の空洞を流体の流路としセラミック構造体をマイクロ化学チップ等とする場合、流量や流速を一定にすることが可能となる。
【００２４】
また、本発明のセラミック構造体の凹部および空洞は、側壁の厚みが０．１〜５ｍｍであることから、表面の凹部もしくは内部の空洞に電子部品等を搭載する場合、凹部もしくは空洞の有効体積を最大化できるため、電子部品等の搭載密度を高めることができる。また、内部の空洞を流体の流路とする場合でも、有効体積を最大化することが可能となる。
【００２５】
一方、本発明のセラミック構造体は、樹脂シートに打ち抜き型を用いて貫通孔を形成し、次に貫通孔が形成された樹脂シート上にセラミックグリーンシートを載置し、次に打ち抜き型を用いてセラミックグリーンシート側から押圧することによりセラミックグリーンシートの一部を貫通孔に嵌め込んで樹脂シート−セラミックグリーンシート複合体を作製し、次に樹脂シート−セラミックグリーンシート複合体を少なくとも１層含む積層体を作製し、次に積層体を焼成する際に樹脂シートを熱分解させて除去して積層体に凹部および空洞を形成することによって作製されて成ることから、均圧積層が可能となり、凹部もしくは空洞に変形が無く、層間剥離もないセラミック構造体を形成することが可能となる。また、熱分解可能な樹脂シートを使用するため、凹部もしくは空洞に充填された樹脂シートを除去することなく積層体を一括焼成すればよく、工程の削減が可能となる。
【００２６】
また、本発明のセラミック構造体は、まず、樹脂シートに打ち抜き型を用いて貫通孔を形成し、引き続いて貫通孔が形成された樹脂シート上にセラミックグリーンシートを載置して打ち抜き型を用いてセラミックグリーンシート側から押圧することによりセラミックグリーンシートの一部を樹脂シートの貫通孔に嵌め込んで樹脂シート−セラミックグリーンシート複合体を作製するため、セラミック構造体の凹部もしくは空洞の側壁を形成するためのセラミックグリーンシートに加えられる、打ち抜き金型による剪断履歴は１回で済むため、セラミック構造体の凹部もしくは空洞の側壁の変形をより抑えることが可能であり、特に優れた直角度を有する凹部もしくは空洞の側壁を実現する上で、有効な手段である。従って、凹部もしくは空洞の側壁が薄くて弱い場合でも、直角度、平面度および寸法精度が高い焼結面から形成される表面の凹部もしくは内部の空洞を有するセラミック構造体を得ることができる。
【発明を実施するための最良の形態】
【００２７】
本発明のセラミック構造体について以下に詳細に説明する。
【００２８】
先ず、セラミック構造体を作製するためのグリーンシートを以下のようにして作製する。グリーンシートの原料粉末、例えば、セラミック粉末およびガラス粉末の少なくとも一方に対し、所望により焼結助剤となるセラミック粉末を添加、混合した混合物に、樹脂バインダー、可塑剤等の添加剤、有機溶剤等を加えてスラリーを調製する。その後、このスラリーを用いてドクターブレード法、圧延法、プレス法等の成形法により所定の厚みのグリーンシートを成形する。
【００２９】
次に、電気配線等を形成する場合、上記のグリーンシートに打ち抜き加工を施すことにより、上下の配線導体層を接続するビアホールとなる貫通孔を形成し、この貫通孔内に導体ペーストを充填する。
【００３０】
なお、セラミック粉末としては、金属もしくは非金属の酸化物または非酸化物の粉末が挙げられる。また、これらの粉末の組成は単一組成、化合物の状態のものを単独または混合して使用してもよい。具体的には、Ｌｉ，Ｋ，Ｍｇ，Ｂ，Ａｌ，Ｓｉ，Ｃｕ，Ｃａ，Ｂｒ，Ｂａ，Ｚｎ，Ｃｄ，Ｇａ，Ｉｎ，ランタノイド，アクチノイド，Ｔｉ，Ｚｒ，Ｈｆ，Ｂｉ，Ｖ，Ｎｂ，Ｔａ，Ｗ，Ｍｎ，Ｆｅ，Ｃｏ，Ｎｉ等の酸化物、炭化物、窒化物、ホウ化物、硫化物等が挙げられる。
【００３１】
さらに具体的には、ＳｉＯ2，Ａｌ2Ｏ3，ＺｒＯ2，ＴｉＯ2とアルカリ土類金属酸化物との複合酸化物、ＺｎＯ，ＭｇＯ，ＭｇＡｌ2Ｏ4，ＺｎＡｌ2Ｏ4，ＭｇＳｉＯ3，Ｍｇ2ＳｉＯ4，Ｚｎ2ＳｉＯ4，Ｚｎ2ＴｉＯ4，ＳｒＴｉＯ3，ＣａＴｉＯ3，ＭｇＴｉＯ3，ＢａＴｉＯ3，ＣａＭｇＳｉ2Ｏ6，ＳｒＡｌ2Ｓｉ2Ｏ8，ＢａＡｌ2Ｓｉ2Ｏ8，ＣａＡｌ2Ｓｉ2Ｏ8，Ｍｇ2Ａｌ4Ｓｉ5Ｏ18，Ｚｎ2Ａｌ4Ｓｉ5Ｏ18，ＡｌＮ，Ｓｉ3Ｎ4，ＳｉＣ、更には、Ａｌ2Ｏ3およびＳｉＯ2から選ばれる少なくとも１種を含む複合酸化物（例えばスピネル，ムライト，コージェライト）等が挙げられ、用途に合わせて選択することができる。
【００３２】
また、ガラス粉末としては、例えばＳｉＯ2−Ｂ2Ｏ3系，ＳｉＯ2−Ｂ2Ｏ3−Ａｌ2Ｏ3系，ＳｉＯ2−Ｂ2Ｏ3−Ａｌ2Ｏ3−ＭＯ系（但し、ＭはＣａ，Ｓｒ，Ｍｇ，ＢａまたはＺｎである），ＳｉＯ2−Ａｌ2Ｏ3−Ｍ1Ｏ−Ｍ2Ｏ系（但し、Ｍ1，Ｍ2は同じかまたは異なるものであり、Ｃａ，Ｓｒ，Ｍｇ，ＢａまたはＺｎである），ＳｉＯ2−Ｂ2Ｏ3−Ａｌ2Ｏ3−Ｍ1Ｏ−Ｍ2Ｏ系（但し、Ｍ1，Ｍ2は上記と同じ），ＳｉＯ2−Ｂ2Ｏ3−Ｍ3Ｏ系（但し、Ｍ3はＬｉ，ＮａまたはＫである），ＳｉＯ2−Ｂ2Ｏ3−Ａｌ2Ｏ3−Ｍ3Ｏ系（但し、Ｍ3は上記と同じ），Ｐｂ系ガラス，Ｂｉ系ガラス，アルカリ金属酸化物，アルカリ土類金属酸化物，希土類酸化物の群から選ばれる少なくとも１種を含有するガラスが好ましい。これらのガラスは焼成処理することによって非晶質ガラスとなるもの、また焼成処理によって、リチウムシリケート，クォーツ，クリストバライト，コージェライト，ムライト，アノーサイト，セルジアン，スピネル，ガーナイト，ウイレマイト，ドロマイト，ペタライトやその置換誘導体の結晶を少なくとも１種を析出する結晶化ガラスが用いられる。
【００３３】
セラミック粉末とガラス粉末の混合割合は通常のガラスセラミック構造体材料に用いられる割合であり、重量比で６０：４０〜１：９９であるのが好ましい。
【００３４】
また、助剤成分としては、Ｂ2Ｏ3，ＺｎＯ，ＭｎＯ2，アルカリ金属酸化物，アルカリ土類金属酸化物，希土類金属酸化物等が挙げられ、用途に合わせて選択することができる。
【００３５】
また、本発明のセラミック構造体を圧電素子として使用する場合の材料として、チタン酸バリウムやジルコン酸鉛−チタン酸鉛系固溶体などの灰チタン石型構造の結晶などが挙げられ、具体的にはチタン酸ジルコン酸鉛（ＰＺＴ）およびチタン酸ジルコン酸ランタン鉛（ＰＬＺＴ）などのチタン酸ジルコン酸塩、またはチタン酸鉛などが挙げられる。
【００３６】
一方、グリーンシートの樹脂バインダーとしては、例えば、アクリル系（アクリル酸、メタクリル酸またはそれらのエステルの単独重合体または共重合体、具体的にはアクリル酸エステル共重合体、メタクリル酸エステル共重合体、アクリル酸エステル−メタクリル酸エステル共重合体等）、ポリビニルアセタール系、セルロース系、ポリビニルアルコール系、ポリ酢酸ビニル系、ポリ塩化ビニル、ポリプロピレンカーボネート系等の単独重合体または共重合体が挙げられ、これらの中から選ばれる少なくとも１種を含有したものを用いるのが好ましい。
【００３７】
アクリル系の具体例としては、メチルアクリレート，メチルメタクリレート，エチルアクリレート，エチルメタクリレート，ｎ−プロピルアクリレート，ｎ−プロピルメタアクリレート，イソプロピルアクリレート，イソプロピルメタクリレート，ｎ−ブチルアクリレート，ｎ−ブチルメタクリレート，イソブチルアクリレート，イソブチルメタクリレート，ｔｅｒｔ−ブチルアクリレート，ｔｅｒｔ−ブチルメタクリレート，シクロヘキシルアクリレート，シクロヘキシルメタクリレート，２−エチルヘキシルアクリレート，２−エチルヘキシルメタクリレート，イソノニルアクリレート，イソノニルメタクリレート，イソデシルアクリレート，イソデシルメタクリレート等が挙げられ、これらアクリル酸エステルやメタクリル酸アルキルエステルを主鎖とする共重合体には、カルボン酸基，アルキレンオキサイド基，水酸基，グリシジル基，アミノ基またはアミド基を含有するモノマーが共重合成分として含まれているものを好適に用いることができる。
【００３８】
カルボン酸基を有するものとしては、例えば、アクリル酸，メタクリル酸，マレイン酸，イタコン酸，フマル酸等が挙げられ、アルキレンオキサイドを有するものとしては、メチレンオキサイド，エチレンオキサイド，プロピレンオキサイド等があり、水酸基を有するものとしては、２−ヒドロキシエチルアクリレート，２−ヒドロキシエチルメタクリレート，２−ヒドロキシブチルアクリレート，２−ヒドロキシブチルメタクリレート，ジエチレングリコールモノアクリレート，ジエチレングリコールモノメタクリレート，グリセリンモノアクリレート，グリセリンモノメタクリレート，トリメチロールプロパントリアクリレート，トリメチロールプロパントリメタクリレート等があり、グリシジル基を有するものとしては、グリシジルアクリレート，グリシジルメタクリレート等があり、アミノ基またはアミド基を有するものとしては、ジメチルアミノエチルアクリレート，ジメチルアミノエチルメタクリレート，ジエチルアミノエチルアクリレート，ジエチルアミノエチルメタクリレート，Ｎ−ｔｅｒｔ−ブチルアミノエチルアクリレート，Ｎ−ｔｅｒｔ−ブチルアミノエチルメタクリレート，アクリルアミド，シクロヘキシルアクリルアミド，シクロヘキシルメタクリルアミド，Ｎ−メチロールアクリルアミド，ジアセトンアクリルアミド等がある。
【００３９】
これらアクリル酸エステルやメタクリル酸アルキルエステルを主鎖とする共重合体には、他の共重合可能なアクリロニトリル，スチレン，エチレン，酢酸ビニル，ｎ−ビニルピドリドン等を共重合させても良い。
【００４０】
ポリビニルアセタール系の具体例としては、ポリビニルブチラール，ポリビニルエチラール，ポリビニルプロピラール，ポリビニルオクチラール，ポリビニルフェニラール等やその誘導体等が挙げられる。
【００４１】
セルロース系の具体例としては、メチルセルロース，エチルセルロース，カルボキシメチルセルロース，ヒドロキシプロピルセルロース，ヒドロキシプロピルメチルセルロース，ニトロセルロース，酢酸セルロース等が挙げられる。
【００４２】
次に、メタライズ配線やビア導体等の導体部を形成する場合の導体ペーストとしては、例えばＡｕ，Ｃｕ，Ａｇ，Ｐｄ，Ｗ，Ｍｏ，Ｎｉ，ＡｌおよびＰｔ等の金属粉末の１種または２種以上が挙げられ、２種以上の場合は混合、合金等のいずれの形態であってもよい。これらの金属粉末を樹脂バインダー，溶剤，可塑剤，分散剤等を混合したものが好適に使用できる。
【００４３】
導体ペーストの樹脂バインダーとしては、アクリル系，ポリビニルアセタール系，セルロース系等の単独重合体または共重合体が挙げられ、これらの中から選ばれる少なくとも１種を含有する。
【００４４】
アクリル系の具体例としては、アクリル酸，メタクリル酸またはそれらのエステルの単独重合体または共重合体、具体的にはアクリル酸エステル共重合体，メタクリル酸エステル共重合体，アクリル酸エステル−メタクリル酸エステル共重合体等が挙げられ、これらの共重合体には、水酸基，カルボン酸基，アルキレンオキサイド基，グリシジル基，アミノ基，アミド基等を適宜導入しても良い。これらを導入することで、セラミックスとの分散性を向上させる効果や、粘性やチキソ性を向上させる効果が期待できる。また、熱分解性や各種溶剤への溶解性等の性能を損なわない範囲内であれば、アクリル樹脂と共重合が可能である、スチレン，α−メチルスチレン，アクリロニトリル，エチレン，酢酸ビニル，ポリビニルアルコール，ｎ−ビニルピロリドン等を適宜導入しても良い。これらのアクリル樹脂のうち、必要に応じて単独または２種以上を適宜選択して使用することができる。
【００４５】
導体ペーストの溶剤としては、テルピネオール，ジヒドロテルピネオール，エチルカルビトール，ブチルカルビトール，カルビトールアセテート，ブチルカルビトールアセテート，ジイソプロピルケトン，メチルセルソルブアセテート，セルソルブアセテート，ブチルセルソルブ，ブチルセルソルブアセテート，シクロヘキサノン，シクロヘキサノール，イソホロン，シプロピレングリコール，プロピレングリコールモノメチルエーテル，プロピレングリコールモノメチルエーテルアセテート，ブチルカルビトールメチル−３−ヒドロキシヘキサノエート，トリメチルペンタンジオールモノイソブチレート，パイン油，ミネラルスピリット等の高沸点溶剤が好適に使用できる。
【００４６】
樹脂バインダーは金属粉末１００重量部に対して０．５〜１５．０重量部、有機溶剤は固形成分および樹脂バインダー１００重量部に対して５〜１００重量部の割合で混合されることが好ましい。なお、この導体ペースト中には若干のガラス粉末や酸化物粉末等の無機成分を添加してもよい。この導体ペーストを、上記グリーンシートにスクリーン印刷法やグラビア印刷法等の公知の印刷手法を用いて、所定のパターンに印刷塗布する。
【００４７】
このようにして得られたグリーンシートに、樹脂バインダー，溶剤，可塑剤より成る適当な接着剤を塗布もしくは転写し、他のグリーンシートと加圧し積層することにより一体化し、グリーンシート積層体を作製する。得られたグリーンシート積層体を所定条件で焼成することにより、セラミック構造体が得られる。
【００４８】
次に、本発明のセラミック構造体を作製するための方法について図１及び図２を用いて説明する。
【００４９】
本方法においては、加圧積層前に焼成過程で熱分解する樹脂シート２の貫通孔３にグリーンシートを嵌め込む。これにより、加圧し積層する段階で樹脂シート２を通じて凹部もしくは空洞の底部が加圧されるため、膨らみや変形が発生しない。また、グリーンシート積層体にデラミネーションが発生しないように高い積層圧力の加圧が可能となる。なお、本発明に適用可能な凹部もしくは空洞の大きさに関しては、樹脂シート−グリーンシート複合体を作製することができる大きさであれば、微細なものから比較的大きなものまで適用可能である。
【００５０】
なお、図２の凹部７もしくは空洞１０を取り囲む側壁が薄くて弱い場合でも、加圧時や生加工時等に、凹部７もしくは空洞１０の周囲の薄い側壁が変形する不具合を防ぐことができる。
【００５１】
次に、樹脂シート２の貫通孔３にグリーンシートを嵌め込む方法について述べる。まず、貫通孔３は、打ち抜き金型の駆動部である上金型４と、打ち抜き金型の固定部である下金型６により主に構成される打ち抜き装置によって形成される。図１（ａ）に示すように、開口５が設けられた下金型６に樹脂シート２を載置し、図１（ｂ）に示すように、上金型４を樹脂シート２の上方から下方に向けて駆動することにより打ち抜き加工を行い、図１（ｃ）に示すように貫通孔３を形成し、貫通孔３が形成された樹脂シート２を得る。なお、打ち抜き装置は、上金型４を固定して下金型６を駆動可能としたものでもよい。
【００５２】
次に、図１（ｄ）に示すように、同じ打ち抜き装置を用いて、グリーンシート１を貫通孔３が形成された樹脂シート２に重ね、図１（ｅ）に示すように、上金型４を駆動することにより、グリーンシート１の打ち抜きと、打ち抜かれたグリーンシート１の貫通孔３への嵌め込みを同時的に行う。続いて、余分な部分のグリーンシート１を取り除いて、図１（ｆ）に示すように貫通孔３にグリーンシートが嵌め込まれた樹脂シート−グリーンシート複合体Ａを得る。
【００５３】
続いて、表面に凹部７を有するセラミック構造体の製造方法について、図２の工程図で説明する。最上層部の樹脂シート２ａが嵌め込まれた樹脂シート−グリーンシート複合体Ａ１と、最下層部の樹脂シート２ｂが嵌め込まれた樹脂シート−グリーンシート複合体Ａ２と、メタライズ層から成る配線導体層８およびビア導体９が形成されたグリーンシートＢ１，Ｂ２，Ｂ３とを一括積層し、グリーンシート積層体Ｃを得る。次に、グリーンシート積層体Ｃに嵌め込まれた最上層部の樹脂シート２ａを第一の脱バインダー工程で除去した（ｃ）の状態を経て、さらに第二の脱バインダー工程によって樹脂シート２ｂを取り除く。最後に、グリーンシート積層体を第三の脱バインダー工程を経てから焼成して表面に凹部７を有するセラミック構造体Ｄを得る。
【００５４】
一方、内部に空洞１０を有するセラミック構造体の場合、図２の工程図（ｃ）に示すように、樹脂シート−グリーンシート複合体に嵌め込まれた最上層部の樹脂シート２ａを第一の脱バインダー工程で除去したものを、一旦室温まで降温してから、同様にして作製した他の樹脂シート−グリーンシート複合体を必要最小限の圧力で積層して内部に空洞１０を有するセラミック積層体Ｄを形成する。さらに、第二の脱バインダー工程によって樹脂シート２ｂを取り除く。最後に、グリーンシート積層体を第三の脱バインダー工程を経てから焼成して、表面の凹部および内部の空洞を有するセラミック構造体Ｄを得る。
【００５５】
このような本発明の製造方法により、表面の凹部および内部の空洞の底部が加圧されて凹部および空洞の底部の膨らみが発生することがないので、高い積層圧力の加圧が可能となり、デラミネーションが生じないセラミック構造体Ｄが得られる。
【００５６】
また、本方法は、まず、樹脂シートに打ち抜き型を用いて貫通孔を形成し、引き続いて貫通孔が形成された樹脂シート上にセラミックグリーンシートを載置して打ち抜き型を用いてセラミックグリーンシート側から押圧することによりセラミックグリーンシートの一部を樹脂シートの貫通孔に嵌め込んで樹脂シート−セラミックグリーンシート複合体を作製するため、セラミック構造体の凹部もしくは空洞の側壁を形成するためのセラミックグリーンシートに加えられる、打ち抜き金型による剪断履歴は１回で済むため、凹部もしくは空洞の側壁の変形をより抑えることが可能であり、特に優れた直角度を有する凹部もしくは空洞の側壁を実現する上で、有効な手段である。従って、凹部もしくは空洞の側壁が薄くて弱い場合でも、直角度、平面度および寸法精度が高い焼結面から形成される表面の凹部もしくは内部の空洞を有するセラミック構造体を得ることができる。
【００５７】
なお、本方法における、樹脂シート−セラミックグリーンシート複合体の打ち抜き・嵌め込み方法を、逆転させたものを併用してもよい。即ち、図１（ｂ）の樹脂シート２の代わりに、まず、グリーンシート１を打ち抜き型で貫通してセラミック構造体の凸部以外の部分を形成し、続いて、得られたグリーンシート１の貫通孔に焼成過程で熱分解する樹脂シート２を嵌め込んだ樹脂シート−セラミックグリーンシート複合体を併用してもよい。この場合、セラミック構造体の凹部もしくは空洞の側壁を形成するためのグリーンシート１に加えられる、打ち抜き金型による剪断履歴は、グリーンシート１を打ち抜いて貫通孔を形成する工程と形成された貫通孔に樹脂シートを嵌め込む工程の合計２回かかることになるため、セラミック構造体の凹部もしくは空洞の側壁の角部となるグリーンシート１の貫通孔の壁部の強度が弱い場合は変形する恐れがある。そこで、良好な直角度を実現するために、図１の打ち抜き金型の駆動部である上金型４と打ち抜き金型の固定部である下金型６との隙間（クリアランス）を微調整することが好ましい。
【００５８】
次に、本発明のセラミック構造体を製造する際に用いる、樹脂シート２（２ａ，２ｂ）の製造方法について述べる。樹脂シート２（２ａ，２ｂ）は、樹脂ビーズと、樹脂バインダーと、可塑剤および滑剤の少なくとも一方とを含むことが好ましい。樹脂シート２（２ａ，２ｂ）に求められる特性としては、打ち抜き加工性（剪断加工性）、焼成工程での熱分解性が重要であり、良好な打ち抜き加工性を得るためには粉末状の樹脂ビーズの添加が有効である。樹脂シートの打ち抜きや切断等の剪断加工の際に、樹脂ビーズ間に存在する樹脂層を介して剪断方向にクラックが生じやすいため剪断加工が容易にできる。また、剪断方向以外に生じたクラックの伝播が樹脂ビーズの存在で抑えられるため、剪断方向以外へのクラック伝播を抑制し、所望の形状に剪断加工できることより、貫通孔と略同形状の樹脂シートの嵌め込みが可能となるので、グリーンシートを加圧し積層した際にグリーンシートの変形を防止できる。さらに、可塑剤および滑剤の少なくとも一方を含むことで、加工性をより一層向上させることが可能となる。可塑剤を含むことで、樹脂シートに柔軟性や可撓性を付与することができる。また、滑剤を含むことで、樹脂シートの剪断加工時に樹脂同士もしくは樹脂ビーズ間の滑りが良くなることから、剪断加工性が向上するとともに、樹脂シートの伸度を抑えることができるので寸法精度の高い加工が可能となる。
【００５９】
樹脂ビーズは、焼成時に良好な熱分解挙動を示すものであれば特に制限されないが、アクリル系，α−メチルスチレン系等が好ましい。また、樹脂ビーズの平均粒径は１〜２０μｍが好ましい。平均粒径が１μｍ未満の場合、樹脂ビーズの凝集が問題となり、平均粒径が２０μｍを超える場合、樹脂シート２（２ａ，２ｂ）の表面に突起が生じ易い。なお、樹脂ビーズとして中空構造のものを使用しても良い。この場合、脱脂の際に、樹脂ビーズの樹脂分が少なくて済むのでグリーンシートへのシートアタックが減少するという利点がある。
【００６０】
また、樹脂ビーズは、耐溶剤性の観点から架橋反応が生じたものが好ましい。但し、過度に架橋反応が進行している場合、熱分解性が劣化する傾向がある。
【００６１】
樹脂ビーズおよび樹脂バインダーを、トルエン，ベンゼン，キシレン等の芳香族炭化水素系、酢酸エチル，酢酸ブチル，酢酸イソブチル等のエステル系、メチルイソブチルケトン，メチルエチルケトン，アセトン等のケトン系、ヘキサン，ヘプタン等の脂肪族炭化水素系、ジエチルエーテル，ジプロピルエーテル，テトラヒドロフラン等のエーテル系、メタノール，エタノール，イソプロピルアルコール，ブタノール等のアルコール系、エチルセルソルブ等のセルソルブ系等から選ばれる１種若しくは２種以上の有機溶剤中に分散させる。
【００６２】
樹脂シート２（２ａ，２ｂ）に使用する樹脂バインダーとしては、熱分解性が優れるものであればよく、アクリル系，α−メチルスチレン系等が好ましい。アクリル樹脂としては、アクリル酸，メタクリル酸またはそれらのエステルの単独重合体または共重合体、具体的にはアクリル酸エステル共重合体，メタクリル酸エステル共重合体，アクリル酸エステル−メタクリル酸エステル共重合体等が挙げられる。このようなものとして，メチルアクリレート，メチルメタクリレート，エチルアクリレート，エチルメタクリレート，ｎ−プロピルアクリレート，ｎ−プロピルメタアクリレート，イソプロピルアクリレート，イソプロピルメタクリレート，ｎ−ブチルアクリレート，ｎ−ブチルメタクリレート，イソブチルアクリレート，イソブチルメタクリレート，ｔ−ブチルアクリレート，ｔ−ブチルメタクリレート，シクロヘキシルアクリレート，シクロヘキシルメタクリレート，２−エチルヘキシルアクリレート，２−エチルヘキシルメタクリレート等がある。これらのアクリル樹脂のうち、必要に応じて単独または２種以上を適宜選択して使用することができる。その中でも、イソブチルメタクリレート系（ＩＢＭＡ）やメチルメタクリレート系（ＭＭＡ）樹脂バインダーの単体若しくは共重合体が特に好ましい。また、熱分解性を損なわない範囲内であれば、アクリル樹脂と共重合が可能である、スチレン，α−メチルスチレン，アクリロニトリル，エチレン等を適宜導入しても良い。これらの中から選ばれる少なくとも１種を含有するのが好ましい。
【００６３】
さらに、樹脂シート２（２ａ，２ｂ）に柔軟性や可とう性を与えるために加えられる可塑剤としては、樹脂シートの熱分解性を損なわないものであればよく、例えば、ジメチルフタレート，ジブチルフタレート，ジ−２−エチルヘキシルフタレート，ジヘプチルフタレート，ジ−ｎ−オクチルフタレート，ジイソノニルフタレート，ジイソデシルフタレート，ブチルベンジルフタレート，エチルフタリルエチルグリコレート，ブチルフタリルブチルグリコレート等のフタル酸エステル系や、ジ−２−エチルヘキシルアジペート，ジブチルジグリコールアジペート等の脂肪族エステル系があり、これらの中から選ばれる少なくとも１種を含有するのが好ましい。中でもジブチルフタレート（ＤＢＰ），ジ−２−エチルヘキシルフタレート（ＤＯＰ）等のフタル酸系エステル等の可塑剤が好ましい。
【００６４】
さらに、樹脂シート２（２ａ，２ｂ）の剪断加工性を向上させるために加えられる滑剤としては、樹脂シート２（２ａ，２ｂ）の熱分解性を損なわないものであればよく、例えば、ジエチレングリコール，トリエチレングリコール，ポリエチレングリコール，ジエチレングリコールメチルエーテル，トリエチレングリコールメチルエーテル，ジエチレングリコールエチルエーテル，ジエチレングリコール−ｎ−ブチルエーテル，トリエチレングリコール−ｎ−ブチルエーテル，エチレングリコールフェニルエーテル，エチレングリコール−ｎ−アセテート，ジエチレングリコールモノヘキシルエーテル，ジエチレングリコールモノビニルエーテル等のエチレングリコール系、ジプロピレングリコール，トリプロピレングリコール，ポリプロピレングリコール，ジプロピレングリコールメチルエーテル，トリプロピレングリコールメチルエーテル，ジプロピレングリコールモノエチルエーテル，ジプロピレングリコール−ｎ−ブチルエーテル，トリプロピレングリコール−ｎ−ブチルエーテル，プロピレングリコールフェニルエーテル，エチレングリコールベンジルエーテル，エチレングリコールイソアミルエーテル等のプロピレングリコール系、グリセリン，ジグリセリン，ポリグリセリン等のグリセリン系等が挙げられ、これらの中から選ばれる少なくとも１種を含有する。中でもポリエチレングリコール（ＰＥＧ），グリセリンが好ましい。
【００６５】
これら可塑剤や滑剤は必要最小限の添加量に止めることが好ましい。例えば、樹脂シートが接触する部位に微細な配線導体等の導体部が形成されている製品の焼成時において、溶融した樹脂シート２（２ａ、２ｂ）の組成物中に可塑剤や滑剤が多く残存している場合、それに接触する導体部中の樹脂バインダーを溶解させやすくなり、導体部の強度が低下することで導体部を変形させたり、断線させたりするなどの欠陥が生じるおそれがある。
【００６６】
上記有機溶剤中に、樹脂ビーズ１００重量部に対し、樹脂バインダーを４０〜８０重量部添加し、分散させた後、可塑剤や滑剤を合計量で５〜４０重量部添加して作成したスラリーを、従来周知のロールコーター，グラビアコーター，ブレードコーター等のコーティング方式により剥離剤処理を施したキャリアーシート上に塗布し、乾燥することにより樹脂シート２（２ａ，２ｂ）を得る。
【００６７】
樹脂シート２（２ａ，２ｂ）の熱分解性は、それが載置されるグリーンシートに含まれる樹脂バインダーおよび樹脂シートが接する導体部に含まれる樹脂バインダーよりも優れていることが好ましい。
【００６８】
具体的には、樹脂シート２（２ａ，２ｂ）の熱分解性は、樹脂シート２（２ａ，２ｂ）と接触するグリーンシートに含まれている樹脂バインダーよりも優れていることが好ましい。すなわち、グリーンシート中の樹脂バインダーが熱分解（脱脂）してグリーシート中の残存樹脂バインダー量が減少するに伴ってグリーンシートの強度が低下し、脆くなったグリーンシート上で遅れて樹脂シート２（２ａ，２ｂ）が熱分解した場合、加熱によって液状になった高粘度の樹脂シート２（２ａ，２ｂ）の溶融物が、脱脂後に脆くなったグリーンシートの表面で沸騰に伴う上下左右への振動運動を伴いながら熱分解するため、その熱分解部分に接するグリーンシートの表面が部分的にえぐり取られることでその表面が侵食破壊される現象を解消することができる。
【００６９】
一方、樹脂シートが接触する部位に配線導体等の導体部が形成されている場合、樹脂シート２（２ａ，２ｂ）の熱分解性は、それと接する導体部に含まれる樹脂バインダーよりも優れていることが好ましい。より具体的には、樹脂シート２（２ａ，２ｂ）と接する導体部に含まれる樹脂バインダーの２０％重量減少温度を、樹脂シート２（２ａ，２ｂ）が載置されるグリーンシートに含まれる樹脂バインダーの２０％重量減少温度以上になるように設定すれば良い。これによって、焼成の際に樹脂シート２（２ａ，２ｂ）の大半が熱分解した後に、導体部に含まれる導体ペースト用の樹脂バインダーの熱分解が開始されるため、大量の溶融した樹脂シート２（２ａ，２ｂ）の組成物が残存している段階では、それに接触する導体部中の樹脂バインダーは熱分解を開始していないことから、導体部の強度が十分維持される。従って、溶融した樹脂シート２（２ａ，２ｂ）の組成物が導体部中の樹脂バインダーを溶解させることで導体部を変形させたり、断線させたりするなどの欠陥のない信頼性の高いセラミック構造体を作製することが可能となる。
【００７０】
次に、樹脂シート２（２ａ，２ｂ）の熱分解性について説明する。樹脂シート２（２ａ，２ｂ）の熱分解は、最上層部２ａから順に下層部に向けて熱分解を開始し、最終的に最下層部２ｂで熱分解が完了することが好ましい。即ち、樹脂シート２の最上層部２ａは、最下層部２ｂよりも熱分解性の点で優れていることが好ましい。
【００７１】
樹脂シート２の最上層部２ａと最下層部２ｂの熱分解性に差を持たせることによる効果について、（１）表面に凹部７を有するセラミック構造体の場合、（２）内部に空洞１０を有するセラミック構造体の場合に分けて説明する。
【００７２】
（１）の場合、図２の工程図（ｃ）に示すように、グリーンシート積層体Ｃに嵌め込まれた最上層部の樹脂シート２ａが第一の脱バインダー工程で除去される工程では、最下層部の樹脂シート２ｂに隣接するグリーンシートおよび導体部は樹脂シート２ｂで保護されているため、樹脂シート２ａの熱分解過程で生じる溶融物によるダメージを受けることなく樹脂シート２ａを熱分解させることができる。続く第二の脱バインダー工程によって最下層部の樹脂シート２ｂを取り除くことで、樹脂シート２ｂに隣接するグリーンシートおよび導体部は樹脂シート２の溶融物によるダメージを最小限に抑えることが可能となる。これらの効果は、グリーンシートの凹部７に嵌め込まれる樹脂シート２の量が多い場合に特に顕著である。
【００７３】
一方（２）の場合も、図２の工程図（ｃ）に示すように、グリーンシート積層体Ｃに嵌め込まれた最上層部の樹脂シート２ａを第一の脱バインダー工程で除去することで、最下層部の樹脂シート２ｂに隣接するグリーンシートおよび導体部は樹脂シート２ｂで保護されているため、樹脂シート２ａの熱分解過程で生じる溶融物によるダメージを受けることなく樹脂シート２ａを熱分解させることができる。さらに、得られた樹脂シート−グリーンシート複合体を一旦室温まで降温してから、同様にして作製した他の樹脂シート−グリーンシート複合体を、空洞１０に樹脂シート２ｂが存在した状態で必要最小限の圧力で積層することによって、変形させることなく内部に空洞１０を有するセラミック積層体Ｄを形成することができる。
【００７４】
即ち、好ましくはグリーンシート積層体Ｃに含まれる樹脂バインダーのガラス転移温度よりも低い温度まで降温し、空洞１０に樹脂シート２ｂが存在した状態で他の樹脂シート−グリーンシート複合体を必要最小限の圧力で積層することで、積層時の圧力変形を受けることなく内部に空洞１０を有するセラミック積層体を形成することができる。続いて、第二の脱バインダー工程によって最下層部の樹脂シート２ｂを取り除くことで、樹脂シート２ｂに隣接するグリーンシートおよび導体部は樹脂シート２の溶融物によるダメージを最小限に抑えることができる。
【００７５】
これらの効果も、グリーンシートの空洞１０に嵌め込まれる樹脂シート２の量が多い場合に特に顕著であり、前述した樹脂シート２の熱分解時の溶融物による悪影響を抑える効果に加えて、溶融物が熱分解する際に大量に発生する分解ガスによる悪影響も抑えることができる。即ち、樹脂シート２ａを除去しないで他の樹脂シート−グリーンシート複合体を積層し、樹脂シート２で充填された空洞１０を有するグリーンシート積層体を焼成した場合、樹脂シート２全体が同時に熱分解を開始することで大量の溶融物が一気に発生するため、空洞１０の周辺部位を変形させる不具合が発生しやすくなる。また、樹脂シート２の熱分解ガスも一気に大量に発生するため、その圧力で空洞１０を取り囲むグリーンシート部分がダメージを受ける不具合が生じる場合がある。例えば、空洞１０を塞ぐ上部の樹脂シート−グリーンシート複合体にクラックが形成されたり、変形が起こる等といった不具合が生じる場合がある。従って、第一の脱バインダー工程で樹脂シート２の一部を除去した後に他の樹脂シート−グリーンシート複合体を積層して空洞１０を有するグリーンシート積層体を形成した後、残る最下層部の樹脂シート２ｂを第二の脱バインダー工程で除去することによって、樹脂シート２を段階的に穏やかな条件で熱分解させることが可能となり、これらの不具合を防ぐことができる。
【００７６】
このように樹脂シート２の熱分解性に差を持たせる手段として、最上層部２ａと最下層部２ｂを構成する樹脂ビーズおよび樹脂バインダーの組み合わせの種類を変えることがある。即ち、最上層部の樹脂シート２ａの材料は最下層部の樹脂シート２ｂよりも熱分解性に優れたものを選定する。また、上述したように熱分解性に差を持たせるように樹脂シート２ａ，２ｂを個別に作製して組み合わせる方法に加えて、最下層部の樹脂シート２ｂの上部にテープ成形やコーティング等の手法によって最上層部の樹脂シート２ａを形成することで、樹脂シート２内部において熱分解性を傾斜的に変化させた樹脂シート２を用いても構わない。
【００７７】
なお、樹脂シート２ａ，２ｂの厚みについては、樹脂シート２ａが樹脂シート２ｂよりも厚いことが好ましい。つまり、最下層部の樹脂シート２ｂは、最上層部の樹脂シート２ａが第一の脱バインダー工程で熱分解している段階では、最下層部の樹脂シート２ｂの直下に存在するグリーンシートおよび導体部を保護するために、ある程度シート状態を保持していることが好ましいが、より好ましくは、第一の脱バインダー工程において、シート状態を最低限維持できる最小厚みの樹脂シート２ｂ上で、樹脂シート２ａを含む樹脂シート２の大部分を熱分解除去することである。これにより、第二の脱バインダー工程の際、樹脂シート２ｂの溶融物量を抑えることによって、その直下にあるグリーンシートや導体部への種々の不具合を防ぐことができる。
【００７８】
また、樹脂シート２ａ，２ｂを合わせた樹脂シート２の厚みｔ２は、表面の凹部７および内部の空洞１０を形成するグリーンシートの厚みｔ１と同程度に設定することで均圧積層することができ、好ましい。実際は、積層圧力，積層温度等の積層条件によって、樹脂シート厚みｔ２とグリーンシート厚みｔ１との厚みバランスの最適比は若干異なるが、ｔ２が０．３ｔ１〜１．１ｔ１であることが好ましく、均圧積層の観点からは、より好ましくはｔ２が０．９ｔ１〜１．０ｔ１である。
【００７９】
さらに、樹脂シート２は、グリーンシートの凹部７となる部位および空洞１０となる部位に形成された貫通孔に載置されるが、その貫通孔の少なくとも底面全面に樹脂シート２下面が接するように載置または設置されるのがよい。この場合、貫通孔の底面全面に積層圧力を加えることができ、その底面の変形を防止することができる。また、上記貫通孔の少なくとも底面全面および内側面の下側全周に、樹脂シート２の下面および側面が接するように、樹脂シート２が載置または設置するのがよい。この場合、上記貫通孔の側面側が弱い場合であっても、積層圧力による貫通孔の側面側の変形や破壊を防ぐことができる。さらには、上記貫通孔の底面全面および内側面全周に、樹脂シート２の下面および側面が接するように、樹脂シート２が載置または設置されるのがよい。この場合、上記貫通孔の内面全面の変形を防ぐことができる。
【００８０】
一方、内部に空洞１０を有するセラミック構造体の場合、セラミック積層体Ｃ上に他の樹脂シート−グリーンシート複合体を積層する際、空洞１０に樹脂シート２ｂを存在させることで、空洞１０周辺の圧力変形抑制効果が得られるように樹脂シート２ｂの厚みを設定する。この際、樹脂シート２ｂの厚みを過大に設定し、結果的に樹脂シート２ｂの嵌め込み量が多くなった場合、一気に大量の熱分解ガスが発生することで空洞１０周辺部の上部の樹脂シート−グリーンシート複合体等にダメージを与える場合があるため、樹脂シート２ａ，２ｂの厚みバランスを十分考慮することが好ましい。
【００８１】
なお、図２の実施の形態では、樹脂シート２が最上層部の樹脂シート２ａと最下層部の樹脂シート２ｂとから成る場合について説明したが、最上層部の樹脂シート２ａと最下層部の樹脂シート２ｂとの間に、他の樹脂シートが設けられていてもよい。その場合、他の樹脂シートは、熱分解性が樹脂シート２ａ，２ｂのいずれか一方と同じであるか、樹脂シート２ａ，２ｂの中間的な熱分解性を有するものであることが好ましい。
【００８２】
以上のことから、本発明において、グリーンシート積層体を形成する各材料の熱分解性は、Ｎ２雰囲気中、昇温速度１０℃／分で６００℃まで熱重量示差熱分析（ＴＧ／ＤＴＡ）を差動型高温熱天秤（理学電機（株）製「ＴＧ８１２０」）で行った場合、樹脂シート２の最上層部の８０％重量減少温度をＴａ℃、最下層部の８０％重量減少温度をＴｂ℃、樹脂シート２が載置されるグリーンシートに含まれる樹脂バインダーの２０％重量減少温度をＴｃ℃としたときに、Ｔａ＜Ｔｂ≦Ｔｃの関係を満たすことが好ましい。また、樹脂シート２（２ａ，２ｂ）が６００℃以下において９９重量％以上熱分解することが好ましい。
【００８３】
一方、樹脂シート２が接触する部位に配線導体等の導体部が形成されている場合、導体部に含まれる樹脂バインダーの２０％重量減少温度をＴｃ℃以上に設定することが好ましい。
【００８４】
なお、本発明のセラミック構造体の焼成時における脱バインダー工程の温度プロファイルは、大半の樹脂シート２ａが熱分解する温度であるＴａ℃付近を所定時間、例えば１時間から６時間維持して十分に樹脂シート２ａを熱分解除去する第一の脱バインダー工程と、続けてＴｂ℃を所定時間、例えば１時間から６時間維持して十分に樹脂シート２ｂを熱分解除去する第二の脱バインダー工程と、続けてＴｃ℃を超える温度を所定時間、例えば１時間から６時間維持して行う第三の脱バインダー工程に分けて行うことが好ましい。このような保持時間は、樹脂バインダーの量及び材料によって上記範囲内で変化するものである。
【００８５】
これにより、大部分の樹脂シート２（２ａ，２ｂ）を熱分解させた後に、グリーンシートおよび導体部の樹脂バインダーが熱分解を開始することが可能となり、樹脂シート２（２ａ，２ｂ）の溶融物が残存する段階では、グリーンシートおよび導体部中の樹脂バインダーは熱分解を開始していないことから、十分な強度を維持できる。そのため、樹脂シート２（２ａ、２ｂ）の溶融物がそれに接触するグリーンシートおよび導体部を侵食破壊することを防ぐことができる。また、Ｔｃ℃を超える温度を所定時間維持することで、グリーンシートおよび導体部の樹脂バインダーも十分に熱分解させることができる。
【００８６】
このようにして得られた本発明によるセラミック構造体の表面の凹部７および内部の空洞１０は、その内面が焼結されたままの焼結面から成る状態において、底面に対して略垂直な形状であり、内側面と底面とのなす角度が９０°±３°、凹部および空洞の底面および内側面の平面度が３０μｍ以下、凹部および空洞の底面と内側面との間の角部および内側面同士の間の角部の曲率半径が５０μｍ以下である。ここで言う平面度とは、日本工業規格に定義されたものに基づいたものである（例えば、参考文献１：「ＪＩＳ工業用語大辞典（第４版）」，ｐ１７４７，１９９５年、参考文献２：「ＪＩＳ  Ｂ６１９１（工作機械―静的精度試験方法及び工作精度試験方法通則）」，ｐ２０〜２６，１９９９年参照）。
【００８７】
このように本発明のセラミック構造体における凹部もしくは空洞は、高い直角度、平面度および寸法精度を有する焼結面から成るため、切削や表面処理等の特別な平坦化処理を行なう必要が無い。従って、表面の凹部もしくは内部の空洞に電子部品等を搭載する場合、ボンディング不良等の不具合を防ぐことができる。さらに、内部の空洞を流体の流路としてセラミック構造体をマイクロ化学チップ等とする場合は、流量や流速を一定にすることが可能となる。一方、曲率半径もまさに設計通りのセラミック構造体を得ることができるため、表面の凹部もしくは内部の空洞に電子部品等を搭載する場合、凹部もしくは空洞の有効体積を最大化できるため電子部品等の搭載密度を高めることができる。さらに、内部の空洞を流体の流路とする場合は、設計通りの流量や流速を実現することができる。
【００８８】
なお、本発明のセラミック構造体における凹部もしくは空洞は、高い直角度、平面度および寸法精度を有する焼結面から成るため、切削や表面処理等の特別な平坦化処理を行なう必要が無いものであるが、さらに凹部もしくは空洞の内面に軽く研磨処理や切削処理を施してもよい。その場合、さらに高い直角度、平面度および寸法精度が得られることとなる。
【００８９】
このような本発明による、表面の凹部７および内部の空洞１０の少なくとも一方を有する複雑な形状のセラミック構造体の用途例としては以下のようなものが挙げられる。
【００９０】
例えば、
（１）凹部７や空洞１０の内面に導体層を形成して成る導波管や導波管回路基板、または凹部７や空洞１０に導体を充填して成る回路配線やコンデンサ，インダクタンス等を有する配線基板、
（２）（１）の導波管回路基板や配線基板を用いた、ＬＳＩ等の半導体集積回路素子，水晶振動子等の圧電振動子，フォトダイオードやＣＣＤ素子等の受光素子，各種センサー素子，各種電子部品等を収納するための電子部品収納用パッケージ、
（３）（１）の導波管、導波管回路、配線基板を用いたミリ波回路、ミリ波回路を用いた自動車等用のミリ波レーダー、
（４）凹部７の底面に導体層が形成されるとともに凹部７の内側に誘電体線路が設置され、凹部７が導体板で塞がれて成る非放射性誘電体線路、それを用いた自動車等用のミリ波レーダー、
（５）内部に酸素ガス，水素ガス，アルコール，炭化水素ガス等が流通するための流路が形成された燃料電池や燃料電池用改質器、
（６）内部に薬液、血液等の体液、化学反応用溶液、遺伝子や細菌，ウィルス，たんぱく質等を含む溶液が流通するための流路、流路に繋がった反応部や処理部，加熱部等、および処理された液体を採取する採取部を有するマイクロ化学チップ、マイクロフルイディクス、
（７）圧電材料から成り、内部に形成された空洞１０や流路からインクを圧電効果により外部に放出するインクジェットプリンターヘッド、
（８）圧電材料から成り、凹部７や空洞１０を形成して成るアクチュエーター等の圧電素子、
（９）凹部７や空洞１０の内面に電子部品等を搭載するための導体層が形成された光学用途の部品，基板、凹部７や空洞１０によって光路が形成された光学用途の部品，基板、
（１０）凹部７や空洞１０の内面に電子部品等を搭載するための導体層が形成されたＭＥＭＳ（Micro Electro Mechanical Systems；微小電子機械システム）用の基体、凹部７や空洞１０によって光路もしくは流体の流路が形成されたＭＥＭＳ用の基体、
（１１）内部にフラクタル構造の複数の空洞１０が形成された電波吸収体、
（１２）ＤＰＦ（Diesel Particulate Filter）等のハニカム形状の空洞１０が形成されたフィルター類、
（１３）ＰＤＰ（Plasma Display Panel），ＦＥＤ（Field Emission Display）等の背面板等の多数の凹部７が形成されたディスプレイ部品、がある。
【実施例】
【００９１】
本発明のセラミック構造体の実施例を以下に説明する。
【００９２】
（実施例１〜４）
表面に凹部７を有するセラミック構造体
［１．グリーンシートの準備］
ＳｉＯ2，Ａｌ2Ｏ3，ＣａＯ，ＺｎＯ，Ｂ2Ｏ3からなるガラスセラミック原料粉末１００重量部に対して、メチルアクリレートとメチルメタクリレートの共重合組成物のバインダーを１１重量部、可塑剤としてフタル酸ジブチルを５重量部添加し、トルエンを有機溶剤としてボールミルにより３６時間混合しスラリーを調製した。得られたスラリーを用いてドクターブレード法により成形、乾燥して、厚さ０．２ｍｍ，０．４ｍｍのグリーンシートを作製した。次に、このグリーンシートに直径２００μｍの貫通孔（スルーホール）をパンチングで形成した。
【００９３】
続いて、下記スルーホール充填用の導体ペーストを、グリーンシートに形成されたスルーホールにスクリーン印刷法によって充填した。次に、下記配線用の導体ペーストを用いてスクリーン印刷法によって、それぞれ膜厚１５μｍの配線パターンを印刷塗布し、続いて温風乾燥炉を用いて８０℃で１時間乾燥させてメタライズ配線を形成した。
【００９４】
［２．導体ペーストの作製］
（２−１）スルーホール充填用の導体ペースト（ビア導体形成用の導体ペースト）
Ｃｕ粉体１００重量部に対し、メチルアクリレートとメチルメタクリレートの共重合組成物の樹脂バインダーを（グリーンシートと共通のものを使用）２重量部、テルピネオールおよびブチルカルビトールアセテートの混合溶剤を４重量部、フタル酸エステル系の可塑剤（ＤＯＰ：ジ−２−エチルヘキシルフタレート，ＤＢＰ：ジブチルフタレートの混合物）を２重量部添加し、これらを攪拌して混合した。その後、Ｃｕ粉体および樹脂バインダー等の凝集体がなくなるまで３本ロールミルで混合して導体ペーストを調製した。
【００９５】
（２−２）配線用の導体ペースト
Ｃｕ粉体１００重量部に対し、メチルアクリレートとメチルメタクリレートの共重合組成物の樹脂バインダーを（グリーンシートと共通のものを使用）３重量部、テルピネオールおよびブチルカルビトールアセテートの混合溶剤を１０重量部、フタル酸エステル系の可塑剤（ＤＯＰ，ＤＢＰの混合物）を１０重量部添加し、これらを攪拌して混合した。その後、Ｃｕ粉体および樹脂バインダー等の凝集体がなくなるまで３本ロールミルで混合して導体ペーストを調製した。
【００９６】
［３．樹脂シートの作製］
架橋イソブチルメタクリレートの樹脂ビーズ１００重量部に対して、樹脂バインダーとしてイソブチルメタクリレート５５重量部、ＤＯＰ５重量部、ポリエチレングリコール５重量部、メチルイソブチルケトン１５０重量部を加えた組成物を混合してスラリーとした。このスラリーを用いてドクターブレード法により成形し、乾燥して厚さ０．４ｍｍの樹脂シート２ａを作製した。
【００９７】
同様に、架橋ｎ−ブチルメタクリレートの樹脂ビーズ１００重量部に対して、樹脂バインダーとしてｎ−ブチルメタクリレート５５重量部、ＤＯＰ５重量部、ポリエチレングリコール５重量部、メチルイソブチルケトン１５０重量部を加えた組成物を混合してスラリーとした。このスラリーを用いてドクターブレード法により成形し、乾燥して厚さ０．２ｍｍの樹脂シート２ｂを作製した。
【００９８】
［４．凹部７を有するセラミック構造体の作製］
樹脂シート２ａ，２ｂを用いて図２のグリーンシート積層体を形成した。即ち、図１の打ち抜き法によって、樹脂シート２ａ，２ｂにグリーンシートを嵌めこんで表１に示す形態の樹脂シート−グリーンシート複合体Ａ１（厚さ０．４ｍｍ、凹部：奥行５０ｍｍ×巾５ｍｍもしくは１０ｍｍ×高さ０．４ｍｍ、凹部側壁：巾：１ｍｍもしくは３ｍｍ、各凹部を取囲むように各４面から構成される）および樹脂シート−グリーンシート複合体Ａ２（厚さ０．２ｍｍ、凹部：奥行５０ｍｍ×巾５ｍｍもしくは１０ｍｍ×高さ０．２ｍｍ、凹部側壁：巾：１ｍｍもしくは３ｍｍ、各凹部を取囲むように各４面から構成される）を作製した。
【００９９】
続いて、アクリル樹脂，溶剤，フタル酸エステル系の可塑剤より成る接着剤を塗布した樹脂シート−グリーンシート複合体Ａ１，Ａ２および厚さ０．２ｍｍであるグリーンシートＢ１，Ｂ２，Ｂ３を４．９ＭＰａの圧力で積層することにより、５枚のグリーンシートを一体化し、内部配線を有するグリーンシート積層体を作製した。表１に得られたグリーンシート積層体の、凹部７の底面巾Ｗ１および側壁巾Ｗ２を示した。
【０１００】
次に、このグリーンシート積層体を、Ａｌ2Ｏ3系セッターに載置して窒素，水素，水蒸気の混合雰囲気焼成炉内にて、樹脂シート２ａの８０％重量減少温度Ｔａ℃付近である３１０℃で３時間保持して、十分に樹脂シート２ａの除去を行った後、樹脂シート２ｂの８０％重量減少温度Ｔｂ℃付近である３３０℃で３時間保持して、十分に樹脂シート２ｂの除去を行った。
【０１０１】
その後、さらにグリーンシートに含まれる樹脂バインダーの２０％重量減少温度Ｔｃ℃を超える温度領域である８５０℃を３時間保持して、さらに脱バインダーを行い、続けて９５０〜１０００℃で焼成することで、種々の大きさの凹部７を有するセラミック構造体を作製した。
【０１０２】
（比較例１〜４）
樹脂シート２ａ，２ｂを用いない以外は実施例１〜４と同様にしてセラミック構造体を作製した。
【０１０３】
得られたセラミック構造体の評価結果を表１に示す。まず、凹部７の内側面の最大反り部分（凹凸が最大となる先端部分）と凹部底面とのなす角度を測定顕微鏡（「ＭＭ−６０」ニコン社製）に分度器表示目盛を装着して測定して結果を示した。また、凹部７を構成する面（底面および内側面）の平面度は、日本工業規格に定義されたものに基づき、高速三次元形状測定システム（「ＥＭＳ９８ＡＤ−３Ｄ１００ＸＹ」コムス社製）を用いて評価した。なお、内側面の平面度は構成する４面の平面度を平均して示した。一方、凹部７を構成する面同士の間の角部（底面と内側面および内側面同士）の曲率半径を、測定顕微鏡（「ＭＭ−６０」ニコン社製）で観察しながら測定した結果を平均値で示した。
【表１】
2006181744.tif 000003
【０１０４】
表１より、実施例１〜４では、樹脂シート２を嵌め込んだ状態で加圧積層を行なったため変形が抑制されて、凹部７を形成する全ての面において、角度９０°±３°以内、平面度３０μｍ以内、曲率半径５０μｍ以内である、優れた直角度、平面度および寸法精度のセラミック構造体を得ることができた。
【０１０５】
一方、比較例１〜４では、樹脂シート２を充填しなかったため、加圧積層時に凹部７の側壁が押しつぶされて内側面が膨らむことで変形したため平面度が大きくなった。それに伴い、凹部７を構成する面同士の曲率半径も大きくなった。特に、凹部７の側壁巾Ｗ２が狭い場合、加圧積層時に側壁が押しつぶされて大きく変形した。
【０１０６】
（実施例５〜８）
内部に空洞１０を有するセラミック構造体
実施例１〜４と同様にして、グリーンシート、導体ペーストおよび樹脂シートを作製し、得られた樹脂シート２ａ，２ｂを用いて図２のグリーンシート積層体を形成した。即ち、図１で示した打ち抜き法によって、樹脂シート２ａ，２ｂにグリーンシートを嵌めこんで表２に示す形態の樹脂シート−グリーンシート複合体Ａ１（厚さ０．４ｍｍ、凹部：奥行５０ｍｍ×巾５ｍｍもしくは１０ｍｍ×高さ０．４ｍｍ、凹部側壁：巾：１ｍｍもしくは３ｍｍ、各凹部を取囲むように各４面から構成される）および樹脂シート−グリーンシート複合体Ａ２（厚さ０．２ｍｍ、凹部：奥行５０ｍｍ×巾５ｍｍもしくは１０ｍｍ×高さ０．２ｍｍ、凹部側壁：巾：１ｍｍもしくは３ｍｍ、各凹部を取囲むように各４面から構成される）を作製した。
【０１０７】
続いて、アクリル樹脂，溶剤，フタル酸エステル系の可塑剤より成る接着剤を塗布した樹脂シート−グリーンシート複合体Ａ１，Ａ２および厚さ０．２ｍｍであるグリーンシートＢ１，Ｂ２，Ｂ３を４．９ＭＰａの圧力で積層することにより、５枚のグリーンシートを一体化し、内部配線を有するグリーンシート積層体を作製した。表２に得られたグリーンシート積層体の、凹部７の底面巾Ｗ１および側壁巾Ｗ２を示した。
【０１０８】
次に、この積層体を、Ａｌ2Ｏ3系セッターに載置して窒素，水素，水蒸気の混合雰囲気焼成炉内にて、樹脂シート２ａの８０％重量減少温度Ｔａ℃付近である３１０℃で３時間保持して、十分に樹脂シート２ａの除去を行った後、一旦室温まで降温してから、別途用意したグリーンシート積層体（Ａ１，Ａ２，Ｂ１，Ｂ２，Ｂ３から構成され、上記と同様にして樹脂シート２ａの除去を行い、降温したもの）を０．５ＭＰａの圧力で積層した。得られた内部に空洞１０を有するセラミック積層体に対し、樹脂シート２ｂの８０％重量減少温度Ｔｂ℃付近である３３０℃で３時間保持して、十分に樹脂シート２ｂの除去を行った後、さらにグリーンシートに含まれる樹脂バインダーの２０％重量減少温度Ｔｃ℃を超える温度領域である８５０℃を３時間保持してさらに脱バインダーを行い、続けて９５０〜１０００℃で焼成することで、種々の大きさの空洞１０を有するセラミック構造体を作製した。
【０１０９】
（比較例５〜８）
樹脂シート２ａ，２ｂを嵌め込まない以外は実施例５〜８と同様にしてセラミック構造体を作製した。
【０１１０】
得られたセラミック構造体の評価結果を表２に示す。まず、空洞１０の内側面の最大反り部分（凹凸が最大となる先端部分）と空洞１０底面とのなす角度を測定顕微鏡（「ＭＭ−６０」ニコン社製）に分度器表示目盛を装着して測定して結果を示した。また、空洞１０を構成する面（底面および内側面）の平面度は、日本工業規格に定義されたものに基づき、高速三次元形状測定システム（「ＥＭＳ９８ＡＤ−３Ｄ１００ＸＹ」コムス社製）を用いて評価した。なお、内側面の平面度は構成する５面の平面度を平均して示した。一方、空洞１０を構成する面同士の間の角部（底面と内側面および内側面同士）の曲率半径を、測定顕微鏡（「ＭＭ−６０」ニコン社製）で観察しながら測定した結果を平均値で示した。
【表２】
2006181744.tif 000004
【０１１１】
表２より、実施例５〜８では、樹脂シート２を嵌め込んだ状態で加圧積層を行なったため変形が抑制されて、空洞１０を形成する全ての面において、角度９０°±３°以内、平面度３０μｍ以内、曲率半径５０μｍ以内である、優れた直角度、平面度および寸法精度のセラミック構造体を得ることができた。
【０１１２】
一方、比較例１〜４では、樹脂シート２を充填しなかったため、加圧積層時に空洞１０の側壁が押しつぶされて内側面が膨らむことで変形したため平面度が大きくなった。それに伴い、空洞１０を構成する面同士の曲率半径も大きくなった。特に、空洞１０の側壁巾Ｗ２が狭い場合、加圧積層時に側壁が押しつぶされて大きく変形した。
【０１１３】
以上の結果から、空洞１０を流路用途に使用する場合、大きく性能が異なることとなる。即ち、変形の著しい比較例５〜８の空洞１０をマイクロ化学チップの流路等に用いた場合、流速が一定しないという不具合が生じることとなる。それに対して、優れた直角度、平面度および寸法精度の実施例５〜８の空洞１０をマイクロ化学チップの流路等に用いた場合、流速を一定にすることができる。
【図面の簡単な説明】
【０１１４】
【図１】（ａ）〜（ｆ）は本発明のセラミック構造体となる樹脂シートにグリーンシートが嵌め込まれた樹脂シート−グリーンシート複合体の作製方法を説明する各工程図である。
【図２】（ａ）〜（ｄ）は本発明の表面に凹部および内部に空洞を有するセラミック構造体の製造方法を説明する各工程図である。
【符号の説明】
【０１１５】
１：セラミックグリーンシート
２，２ａ，２ｂ：樹脂シート
３：貫通孔
４：上金型
５：開口
６：下金型６
７：凹部
８：配線導体層
９：ビア導体
１０：空洞
Ａ，Ａ１，Ａ２：樹脂シート−グリーンシート複合体
Ｂ１，Ｂ２，Ｂ３：セラミックグリーンシート
Ｃ：セラミックグリーンシート積層体
Ｗ１：凹部の底面の巾
Ｗ２：凹部の側壁の巾
Ｄ：表面に凹部および内部に空洞を有するセラミック構造体
【図１】
2006181744.tif 000005
【図２】
2006181744.tif 000006